(57)【要約】【課題】帯電防止剤（導電剤）による外観不良や耐久性の問題がなく、帯電防止性にも優れた画像表示パネル用途に使用できる粘着剤組成物、粘着剤層、及び、粘着剤層付光学フィルムを提供すること。また、前記粘着剤層付光学フィルムを粘着剤層と接する画像表示パネルの表面に、導電層を介することなく貼付されている画像表示パネル、前記画像表示パネルを有する液晶表示装置を提供すること。【解決手段】本発明の画像表示パネル用粘着剤組成物は、モノマー単位として、カルボキシル基含有モノマー、アミノ基含有モノマー、及び、アミド基含有モノマーからなる群より選択される少なくとも１種のモノマーを全モノマー中、１．５重量％以上含有する（メタ）アクリル系ポリマー、及び、イオン液体を含有することを特徴とする。【選択図】図２
2020050879.tif 000002
【特許請求の範囲】
【請求項１】
モノマー単位として、カルボキシル基含有モノマー、アミノ基含有モノマー、及び、アミド基含有モノマーからなる群より選択される少なくとも１種のモノマーを全モノマー中、１．５重量％以上含有する（メタ）アクリル系ポリマー、架橋剤として過酸化物、及び、イオン液体を含有し、
前記イオン液体が、ビス(フルオロスルホニル)イミドアニオンから構成されることを特徴とする画像表示パネル用粘着剤組成物。
【請求項２】
前記（メタ）アクリル系ポリマーが、モノマー単位として、カルボキシル基含有モノマー、アミノ基含有モノマー、及び、アミド基含有モノマーからなる群より選択される少なくとも２種のモノマーを含有することを特徴とする請求項１に記載の画像表示パネル用粘着剤組成物。
【請求項３】
前記イオン液体が、有機カチオンから構成されることを特徴とする請求項１又は２に記載の画像表示パネル用粘着剤組成物。
【請求項４】
前記（メタ）アクリル系ポリマー１００重量部に対して、前記イオン液体を１．５〜２０重量部含有することを特徴とする請求項１〜３のいずれかに記載の画像表示パネル用粘着剤組成物。
【請求項５】
前記アミド基を含有するモノマーが、Ｎ−ビニル基含有ラクタム系モノマーであることを特徴とする請求項１〜４のいずれかに記載の画像表示パネル用粘着剤組成物。
【請求項６】
請求項１〜５のいずれかに記載の画像表示パネル用粘着剤組成物により形成されることを特徴とする画像表示パネル用粘着剤層。
【請求項７】
光学フィルムの少なくとも片側に、請求項６に記載の画像表示パネル用粘着剤層が形成されていることを特徴とする粘着剤層付光学フィルム。
【請求項８】
請求項７に記載の粘着剤層付光学フィルムが、前記粘着剤層と接する画像表示パネルの表面に、導電層を介することなく貼付されていることを特徴とする画像表示パネル。
【請求項９】
請求項８に記載の画像表示パネルを有することを特徴とする液晶表示装置。
【発明の詳細な説明】
【技術分野】
【０００１】
本発明は、画像表示パネル用粘着剤組成物、画像表示パネル用粘着剤組層、粘着剤層付光学フィルムに関する。また、本発明は、前記粘着剤層付光学フィルムを粘着剤層と接する画像表示パネル表面に、導電層を介することなく貼付されている画像表示パネル、及び、前記画像表示パネルを用いた液晶表示装置に関する。更に、本発明の画像表示パネルを用いたタッチセンシング機能付の液晶表示装置は、モバイル機器等の各種の入力表示装置として用いることができる。
【背景技術】
【０００２】
液晶表示装置は、一般的にはその画像形成方式から液晶セルの両側に偏光フィルムが粘着剤層を介して貼り合されている。また、液晶表示装置の表示画面にタッチパネルを搭載するものが実用化されている。タッチパネルとしては、静電容量式、抵抗膜式、光学方式、超音波方式あるいは電磁誘導式等の種々の方式があるが静電容量式が多く採用されるようになってきている。近年では、タッチセンサー部として静電容量センサーを内蔵した、タッチセンシング機能付液晶表示装置が用いられている。
【０００３】
液晶表示装置の製造時、前記粘着剤層付偏光フィルムを液晶セルに貼り付ける際には、粘着剤層付偏光フィルムの粘着剤層から離型フィルムを剥離するが、当該離型フィルムの剥離により静電気が発生する。このようにして発生した静電気は、液晶表示装置内部の液晶層の配向に影響を与え、不良を招くようになる。静電気の発生は、例えば、偏光フィルムの外面に帯電防止層を形成することにより抑えることができる。
【０００４】
一方、タッチセンシング機能付液晶表示装置における静電容量センサーは、その表面に使用者の指が接近したときに、透明電極パターンと指とが形成する微弱な静電容量を検出するものである。上記透明電極パターンと使用者の指との間に、帯電防止層のような導電層を有する場合には、駆動電極とセンサー電極の間の電界が乱れ、センサー電極容量が不安定化してタッチパネル感度が低下して、誤作動の原因となる。タッチセンシング機能付液晶表示装置では、静電気発生を抑制するとともに、静電容量センサーの誤作動を抑えることが求められる。例えば、前記課題に対して、タッチセンシング機能付液晶表示装置において、表示不良や誤作動の発生を低減するため、表面抵抗値が１．０×１０９〜１．０×１０１１Ω／□の帯電防止層を有する偏光フィルムを液晶層の視認側に配置することが提案されている（特許文献１）。
【先行技術文献】
【特許文献】
【０００５】
【特許文献１】特開２０１３−１０５１５４号公報
【発明の概要】
【発明が解決しようとする課題】
【０００６】
特許文献１に記載の帯電防止層を有する偏光フィルムによれば、ある程度の静電気発生を抑制することができる。しかし、特許文献１では、帯電防止層の配置箇所が、静電気が発生する根本的な位置よりも離れているため、粘着剤層に帯電防止機能を付与する場合に比べて効果的でない。
【０００７】
また、インセル型液晶セルを用いたタッチセンシング機能付液晶表示装置では、偏光フィルムの側面に導通構造を設けることにより、側面からの導通性を付与することができるが、帯電防止層が薄い場合には、側面の導通構造との接触面積が小さいため、十分な導電性が得られず導通不良が起こることが分かった。一方、帯電防止層が厚くなると、タッチセンサー感度が低下することが分かった。
【０００８】
帯電防止機能が付与された粘着剤層は、前記偏光フィルムに設けた帯電防止層よりも静電気発生を抑制して、静電気ムラを防止するうえでは有効である。しかし、粘着剤層の帯電防止機能を重要視して、粘着剤層の導電機能を高めるとタッチセンサー感度が低下することが分かった。特に、インセル型液晶セルを用いたタッチセンシング機能付液晶表示装置では、タッチセンサー感度が低下することが分かった。また、導電機能を高めるために粘着剤層に配合された帯電防止剤(導電剤)は、湿熱環境下（加湿信頼性試験後）において、偏光フィルムとの界面に偏析したり、または液晶セルの視認側界面に移行したりして、耐久性が十分ではないことが分かった。
【０００９】
また、画像表示パネルに含まれるインセル型液晶パネルなどのパネル表面に導電層を設けない場合、偏光フィルムが帯電しやすくなるため、高い帯電防止性（導電性）が要求される。そこで、偏光フィルム用の粘着剤に多量の帯電防止剤（導電剤）を配合し、帯電防止性を付与することが行われるが、多量の帯電防止剤を配合することで、粘着剤層表面に帯電防止剤が析出し、湿熱環境下で白濁などの外観の不具合が生じたり、湿熱環境下で発泡や剥がれが発生するなど、耐久性の問題が生じる場合がある。
【００１０】
そこで、本発明は、帯電防止剤（導電剤）による外観不良や耐久性の問題がなく、帯電防止性にも優れた画像表示パネル用途に使用できる粘着剤組成物、粘着剤層、及び、粘着剤層付光学フィルムを提供することを目的とする。
【００１１】
また、本発明は、前記粘着剤層付光学フィルムを粘着剤層と接する画像表示パネルの表面に、導電層を介することなく貼付されている画像表示パネル、前記画像表示パネルを有する液晶表示装置を提供することを目的とする。
【課題を解決するための手段】
【００１２】
本発明者らは、前記課題を解決すべく鋭意検討を重ねた結果、下記画像表示パネル用粘着剤組成物により、上記課題を解決できることを見出し、本発明を完成するに至った。
【００１３】
即ち、本発明の画像表示パネル用粘着剤組成物は、モノマー単位として、カルボキシル基含有モノマー、アミノ基含有モノマー、及び、アミド基含有モノマーからなる群より選択される少なくとも１種のモノマーを全モノマー中、１．５重量％以上含有する（メタ）アクリル系ポリマー、及び、イオン液体を含有することを特徴とする。
【００１４】
本発明の画像表示パネル用粘着剤組成物は、前記（メタ）アクリル系ポリマーが、モノマー単位として、カルボキシル基含有モノマー、アミノ基含有モノマー、及び、アミド基含有モノマーからなる群より選択される少なくとも２種のモノマー含有することが好ましい。
【００１５】
本発明の画像表示パネル用粘着剤組成物は、前記イオン液体が、有機カチオン、及び、フッ素含有イミドアニオンから構成されることが好ましい。
【００１６】
本発明の画像表示パネル用粘着剤組成物は、前記（メタ）アクリル系ポリマー１００重量部に対して、前記イオン液体を１．５〜２０重量部含有することが好ましい。
【００１７】
本発明の画像表示パネル用粘着剤組成物は、前記アミド基を含有するモノマーが、Ｎ−ビニル基含有ラクタム系モノマーであることが好ましい。
【００１８】
本発明の画像表示パネル用粘着剤層は、前記画像表示パネル用粘着剤組成物により形成されることが好ましい。
【００１９】
本発明の粘着剤層付光学フィルムは、光学フィルムの少なくとも片側に、前記画像表示パネル用粘着剤層が形成されていることが好ましい。
【００２０】
本発明の画像表示パネルは、前記粘着剤層付光学フィルムを粘着剤層と接する画像表示パネルの表面に、導電層を介することなく貼付されていることが好ましい。
【００２１】
本発明の液晶表示装置は、前記画像表示パネルを有することが好ましい。
【発明の効果】
【００２２】
本発明の画像表示パネル用粘着剤組成物は、特定の官能基を有するモノマーを特定割合用いて得られる（メタ）アクリル系ポリマー、及び、イオン液体を含有することにより、帯電防止性、外観特性、及び、耐久性に優れた画像表示パネル用粘着剤層、前記粘着剤層を用いた粘着剤層付光学フィルムを得ることができ有用である。
【００２３】
更に、前記粘着剤層付光学フィルムを粘着剤層と接するパネル表面に導電層を介することがなくても、優れた帯電防止性が得られ、このような画像表示パネルを用いた液晶表示装置を得ることができ有用である。
【図面の簡単な説明】
【００２４】
【図１】本発明の粘着剤層付光学フィルムの一例を示す断面図である。
【図２】本発明の画像表示パネル（インセル型液晶パネル）の一例を示す断面図である。
【発明を実施するための形態】
【００２５】
以下に本発明を、図面を参酌しながら説明する。本発明の粘着剤層付光学フィルムは、図１に示すように、表面処理層１、光学フィルム（例えば、偏光フィルム）２、アンカー層３、粘着剤層４の順で有する。なお、表面処理層１及びアンカー層３は任意である。また、本発明の画像表示パネルは、図２に示すように、前記粘着剤層４を介することにより、光学フィルム（例えば、偏光フィルム）等が画像表示パネル（例えば、インセル型液晶パネル）５に配置され、特に、画像表示パネル表面は、前記粘着剤層４と接する最表面に導電層を介することなく、配置される。なお、図１には記載していないが、粘着剤層付偏光フィルム１０の粘着剤層４の表面にはセパレータを設けることができ、表面処理層１（表面処理層１を有しない場合には光学フィルム（偏光フィルム）２）には表面保護フィルムを設けることができる。
【００２６】
＜粘着剤組成物＞
本発明の画像表示パネル用粘着剤組成物は、モノマー単位として、カルボキシル基含有モノマー、アミノ基含有モノマー、及び、アミド基含有モノマーからなる群より選択される少なくとも１種のモノマーを全モノマー中、１．５重量％以上含有する（メタ）アクリル系ポリマーを含有することを特徴とする。カルボキシル基、アミノ基、及び、アミド基のような極性官能基を含有するモノマーを、モノマー単位として含有する(メタ)アクリル系ポリマーを使用することにより、帯電防止剤（イオン液体）を粘着剤層中に保持しやすくなり、粘着剤層表面への帯電防止剤の偏析を抑制でき、好ましい態様となる。
【００２７】
また、本発明の画像表示パネル用粘着剤組成物は、前記（メタ）アクリル系ポリマーが、モノマー単位として、カルボキシル基含有モノマー、アミノ基含有モノマー、及び、アミド基含有モノマーからなる群より選択される少なくとも２種のモノマー含有することが好ましく、より好ましくは、カルボキシル基含有モノマー、及び、アミド基含有モノマーを含有することである。前記少なくとも２種のモノマーを併用することにより、帯電防止剤を粘着剤層中に保持しやすくなり、粘着剤層表面への帯電防止剤の偏析を抑制でき、湿熱環境下での白濁の防止や、耐久性を向上させることができ、好ましい態様となる。特に、カルボキシル基含有モノマー、及び、アミド基含有モノマーを含有することで、耐久性の向上と低抵抗化の両立、及び、湿熱環境下での抵抗値の安定性の点で、より好ましい態様となる。
【００２８】
本発明の画像表示パネル用粘着剤組成物は、ベースポリマーとして（メタ）アクリル系ポリマーを含む。（メタ）アクリル系ポリマーは、通常、モノマー単位として、アルキル（メタ）アクリレートを主成分として含有する。なお、（メタ）アクリレートはアクリレートおよび／またはメタクリレートをいい、本発明の（メタ）とは同様の意味である。
【００２９】
前記（メタ）アクリル系ポリマーの主骨格を構成する、アルキル（メタ）アクリレートとしては、直鎖状または分岐鎖状のアルキル基の炭素数１〜１８のものを例示できる。例えば、前記アルキル基としては、メチル基、エチル基、プロピル基、イソプロピル基、ブチル基、イソブチル基、アミル基、ヘキシル基、シクロヘキシル基、ヘプチル基、２−エチルヘキシル基、イソオクチル基、ノニル基、デシル基、イソデシル基、ドデシル基、イソミリスチル基、ラウリル基、トリデシル基、ペンタデシル基、ヘキサデシル基、ヘプタデシル基、オクタデシル基、等を例示できる。これらは単独であるいは組み合わせて使用することができる。これらアルキル基の平均炭素数は３〜９であるのが好ましい。
【００３０】
前記（メタ）アクリル系ポリマーには、モノマー単位として、カルボキシル基含有モノマーを用いることができる。カルボキシル基含有モノマーは、その構造中にカルボキシル基を含み、かつ（メタ）アクリロイル基、ビニル基等の重合性不飽和二重結合を含む化合物である。カルボキシル基含有モノマーの具体例としては、例えば、(メタ)アクリル酸、カルボキシエチル(メタ)アクリレート、カルボキシペンチル(メタ)アクリレート、イタコン酸、マレイン酸、フマール酸、クロトン酸等が挙げられる。前記カルボキシル基含有モノマーのなかでも、共重合性、価格、および粘着特性（接着力など）の観点からアクリル酸が好ましい。
【００３１】
前記（メタ）アクリル系ポリマーには、モノマー単位として、アミノ基含有モノマーを用いることができる。アミノ基含有モノマーは、その構造中にアミノ基を含み、かつ（メタ）アクリロイル基、ビニル基等の重合性不飽和二重結合を含む化合物である。アミノ基含有モノマーの具体例としては、例えば、アミノエチル（メタ）アクリレート、Ｎ，Ｎ−ジメチルアミノエチル（メタ）アクリレート、Ｎ，Ｎ−ジメチルアミノプロピル（メタ）アクリレートなどがあげられる。
【００３２】
前記（メタ）アクリル系ポリマーには、モノマー単位として、アミド基含有モノマーを用いることができる。アミド基含有モノマーは、その構造中にアミド基を含み、かつ（メタ）アクリロイル基、ビニル基等の重合性不飽和二重結合を含む化合物である。アミド基含有モノマーの具体例としては、（メタ）アクリルアミド、Ｎ，Ｎ−ジメチル（メタ）アクリルアミド、Ｎ，Ｎ−ジエチル（メタ）アクリルアミド、Ｎ−イソプロピルアクリルアミド、Ｎ−メチル（メタ）アクリルアミド、Ｎ−ブチル（メタ）アクリルアミド、Ｎ−ヘキシル（メタ）アクリルアミド、Ｎ−メチロール（メタ）アクリルアミド、Ｎ−メチロール−Ｎ−プロパン（メタ）アクリルアミド、アミノメチル（メタ）アクリルアミド、アミノエチル（メタ）アクリルアミド、メルカアプトメチル（メタ）アクリルアミド、メルカプトエチル（メタ）アクリルアミド等のアクリルアミド系モノマー；Ｎ−（メタ）アクリロイルモルホリン、Ｎ−（メタ）アクリロイルピペリジン、Ｎ−（メタ）アクリロイルピロリジン等のＮ−アクリロイル複素環モノマー；Ｎ−ビニル−ピロリドン、Ｎ−ビニル−ε−カプロラクタム等のＮ−ビニル基含有ラクタム系モノマー等が挙げられる。アミド基含有モノマーは、耐久性を満足するうえで好ましく、アミド基含有モノマーのなかでも、特に、Ｎ−ビニル基含有ラクタム系モノマーが好ましい。
【００３３】
前記（メタ）アクリル系ポリマーには、更に芳香環含有（メタ）アクリレートを用いることができる。芳香環含有（メタ）アクリレートは、その構造中に芳香環構造を含み、かつ（メタ）アクリロイル基を含む化合物である。芳香環としては、ベンゼン環、ナフタレン環、またはビフェニル環が挙げられる。芳香環含有（メタ）アクリレートは、耐久性を満足し、かつ周辺部の白ヌケによる表示ムラを改善することができる。芳香環含有（メタ）アクリレートの具体例としては、例えば、ベンジル（メタ）アクリレート、フェニル（メタ）アクリレート、ｏ−フェニルフェノール（メタ）アクリレートフェノキシ（メタ）アクリレート、フェノキシエチル（メタ）アクリレート、フェノキシプロピル（メタ）アクリレート、フェノキシジエチレングリコール（メタ）アクリレート、エチレンオキサイド変性ノニルフェノール（メタ）アクリレート、エチレンオキサイド変性クレゾール（メタ）アクリレート、フェノールエチレンオキサイド変性（メタ）アクリレート、２−ヒドロキシ−３−フェノキシプロピル（メタ）アクリレート、メトキシベンジル（メタ）アクリレート、クロロベンジル（メタ）アクリレート、クレジル（メタ）アクリレート、ポリスチリル（メタ）アクリレート等のベンゼン環を有するもの；ヒドロキシエチル化β−ナフトールアクリレート、２−ナフトエチル（メタ）アクリレート、２−ナフトキシエチルアクリレート、２−（４−メトキシ−１−ナフトキシ）エチル（メタ）アクリレート等のナフタレン環を有するもの；ビフェニル（メタ）アクリレート等のビフェニル環を有するもの挙げられる。特に、前記芳香環含有（メタ）アクリレートとしては、粘着特性や耐久性の点から、ベンジル（メタ）アクリレート、フェノキシエチル（メタ）アクリレートが好ましく、特にフェノキシエチル（メタ）アクリレートが好ましい。
【００３４】
前記（メタ）アクリル系ポリマーには、ヒドロキシル基含有モノマーを用いることができる。ヒドロキシル基含有モノマーは、その構造中にヒドロキシル基を含み、かつ（メタ）アクリロイル基、ビニル基等の重合性不飽和二重結合を含む化合物であり、より好ましくは、ヒドロキシル基含有（メタ）アクリル系モノマーを用いることである。ヒドロキシル基含有モノマーの具体例としては、例えば、２−ヒドロキシエチル（メタ）アクリレート、３−ヒドロキシプロピル（メタ）アクリレート、４−ヒドロキシブチル（メタ）アクリレート、６−ヒドロキシヘキシル（メタ）アクリレート、８−ヒドロキシオクチル（メタ）アクリレート、１０−ヒドロキシデシル（メタ）アクリレート、１２−ヒドロキシラウリル（メタ）アクリレート等の、ヒドロキシアルキル（メタ）アクリレートや（４−ヒドロキシメチルシクロヘキシル)−メチルアクリレート等が挙げられる。前記ヒドロキシル基含有モノマーのなかでも、耐久性の点から、２−ヒドロキシエチル（メタ）アクリレート、４−ヒドロキシブチル（メタ）アクリレートが好ましく、特に４−ヒドロキシブチル（メタ）アクリレートが好ましい。
【００３５】
これら共重合モノマーは、粘着剤組成物が架橋剤を含有する場合に、架橋剤との反応点になる。特に、カルボキシル基含有モノマー、ヒドロキシル基含有モノマーは分子間架橋剤との反応性に富むため、得られる粘着剤層の凝集性や耐熱性の向上のために好ましく用いられる。またカルボキシル基含有モノマーは耐久性とリワーク性を両立させる点で好ましく、ヒドロキシル基含有モノマーはリワーク性の点で好ましい。
【００３６】
前記（メタ）アクリル系ポリマーは、モノマー単位として、前記各モノマーを全モノマー（１００重量％）の重量比率において所定量含有する。前記アルキル（メタ）アクリレートの重量比率は、前記アルキル（メタ）アクリレート以外のモノマーの残部として設定でき、具体的には、６５重量％以上が好ましく、７０〜９８重量％がより好ましい。アルキル（メタ）アクリレートの重量比率を前記範囲に設定することは、接着性を確保するうえで好ましい。
【００３７】
前記（メタ）アクリル系ポリマーは、モノマー単位として、カルボキシル基含有モノマー、アミノ基含有モノマー、及び、アミド基含有モノマーからなる群より選択される少なくとも１種のモノマーを全モノマー中、１．５重量％以上含有し、２重量％以上が好ましく、３重量％以上がより好ましく、４重量％以上が更に好ましい。前記モノマーの重量比率が１．５重量％未満では、帯電防止剤であるイオン液体などのイオン性化合物を多量に配合した際に、粘着剤層表面に帯電防止剤が析出したり、湿熱環境下で白濁などの外観の不具合が生じたり、湿熱環境下で発泡や剥がれが発生するなど、耐久性の問題が生じる場合があるため、好ましくない。また、前記（メタ）アクリル系ポリマーは、モノマー単位として、カルボキシル基含有モノマー、アミノ基含有モノマー、及び、アミド基含有モノマーからなる群より選択される少なくとも１種のモノマーを全モノマー中、３５重量％以下含有することが好ましく、３０重量％以下がより好ましく、２５重量％以下が更に好ましく、２０重量％以下が更により好ましく、１０重量％以下が特に好ましく、７重量％以下が特により好ましく、５重量％以下が最も好ましい。前記カルボキシル基含有モノマー、アミノ基含有モノマー、及び、アミド基含有モノマーからなる群より選択される少なくとも１種のモノマーの重量比率が３５重量％を超えると、接着力が高くなりすぎ、リワーク性が低下するため好ましくない。特に、接着力が高くなり過ぎないように抑えるためには、１０重量％以下が好ましく、７重量％以下がより好ましく、５重量％以下が更に好ましい。また、前記（メタ）アクリル系ポリマーは、モノマー単位として、カルボキシル基含有モノマー、アミノ基含有モノマー、及び、アミド基含有モノマーからなる群より選択される少なくとも１種のモノマーを全モノマー中、１．５〜３５重量％が好ましく、２〜３０重量％がより好ましく、３〜２５重量％が更に好ましく、４〜２０重量％が特に好ましい。
【００３８】
前記ヒドロキシル基含有モノマーの重量比率は、前記（メタ）アクリル系ポリマーの全モノマー（１００重量％）中、０．０１〜３重量％であることが好ましく、０．０２〜２重量％がより好ましく、０．０５〜１重量％が更に好ましい。ヒドロキシル基含有モノマーの重量比率が０．０１重量％未満では、粘着剤層が架橋不足になり、耐久性や粘着特性を満足できない恐れがあり、一方、３重量％を超える場合には、耐久性を満足できない恐れがある。
【００３９】
前記芳香環含有（メタ）アクリレートの重量比率は、前記（メタ）アクリル系ポリマーの全モノマー（１００重量％）中、０〜３０重量％であることが好ましく、３〜２５重量％がより好ましく、５〜２０重量％が更に好ましい。芳香環含有（メタ）アクリレートの重量比率が３０重量％を超えると、耐久性が低下する恐れがある。
【００４０】
前記（メタ）アクリル系ポリマー中には、前記モノマー単位の他に、特に、他のモノマー単位を含有することは必要とされないが、接着性や耐熱性の改善を目的に、（メタ）アクリロイル基またはビニル基等の不飽和二重結合を有する重合性の官能基を有する、１種類以上の共重合モノマーを共重合により導入することができる。
【００４１】
そのような共重合モノマーの具体例としては、；無水マレイン酸、無水イタコン酸等の酸無水物基含有モノマー；アクリル酸のカプロラクトン付加物；アリルスルホン酸、２−（メタ）アクリルアミド−２−メチルプロパンスルホン酸、（メタ）アクリルアミドプロパンスルホン酸、スルホプロピル（メタ）アクリレート、等のスルホン酸基含有モノマー；２−ヒドロキシエチルアクリロイルホスフェート等の燐酸基含有モノマー等が挙げられる。
【００４２】
また、アミノエチル（メタ）アクリレート、Ｎ，Ｎ−ジメチルアミノエチル（メタ）アクリレート、ｔ−ブチルアミノエチル（メタ）アクリレート等のアルキルアミノアルキル（メタ）アクリレート；メトキシエチル（メタ）アクリレート、エトキシエチル（メタ）アクリレート等のアルコキシアルキル（メタ）アクリレート；Ｎ−（メタ）アクリロイルオキシメチレンスクシンイミドやＮ−（メタ）アクリロイル−６−オキシヘキサメチレンスクシンイミド、Ｎ−（メタ）アクリロイル−８−オキシオクタメチレンスクシンイミド等のスクシンイミド系モノマー；Ｎ−シクロヘキシルマレイミドやＮ−イソプロピルマレイミド、Ｎ−ラウリルマレイミドやＮ−フェニルマレイミド等のマレイミド系モノマー；Ｎ−メチルイタコンイミド、Ｎ−エチルイタコンイミド、Ｎ−ブチルイタコンイミド、Ｎ−オクチルイタコンイミド、Ｎ−２−エチルヘキシルイタコンイミド、Ｎ−シクロヘキシルイタコンイミド、Ｎ−ラウリルイタコンイミド等のイタコンイミド系モノマー、等も改質目的のモノマー例として挙げられる。
【００４３】
さらに改質モノマーとして、酢酸ビニル、プロピオン酸ビニル等のビニル系モノマー；アクリロニトリル、メタクリロニトリル等のシアノアクリレート系モノマー；グリシジル（メタ）アクリレート等のエポキシ基含有（メタ）アクリレート；ポリエチレングリコール（メタ）アクリレート、ポリプロピレングリコール（メタ）アクリレート、メトキシエチレングリコール（メタ）アクリレート、メトキシポリプロピレングリコール（メタ）アクリレート等のグリコール系（メタ）アクリレート；テトラヒドロフルフリル（メタ）アクリレート、フッ素（メタ）アクリレート、シリコーン（メタ）アクリレートや２−メトキシエチルアクリレート等の（メタ）アクリレートモノマー等も使用することができる。さらには、イソプレン、ブタジエン、イソブチレン、ビニルエーテル等が挙げられる。
【００４４】
さらに、上記以外の共重合可能なモノマーとして、ケイ素原子を含有するシラン系モノマー等が挙げられる。シラン系モノマーとしては、例えば、３−アクリロキシプロピルトリエトキシシラン、ビニルトリメトキシシラン、ビニルトリエトキシシラン、４−ビニルブチルトリメトキシシラン、４−ビニルブチルトリエトキシシラン、８−ビニルオクチルトリメトキシシラン、８−ビニルオクチルトリエトキシシラン、１０−メタクリロイルオキシデシルトリメトキシシラン、１０−アクリロイルオキシデシルトリメトキシシラン、１０−メタクリロイルオキシデシルトリエトキシシラン、１０−アクリロイルオキシデシルトリエトキシシラン等が挙げられる。
【００４５】
また、共重合モノマーとしては、トリプロピレングリコールジ（メタ）アクリレート、テトラエチレングリコールジ（メタ）アクリレート、１，６−ヘキサンジオールジ（メタ）アクリレート、ビスフェノールＡジグリシジルエーテルジ（メタ）アクリレート、ネオペンチルグリコールジ（メタ）アクリレート、トリメチロールプロパントリ（メタ）アクリレート、ペンタエリスリトールトリ（メタ）アクリレート、ペンタエリスリトールテトラ（メタ）アクリレート、ジペンタエリスリトールペンタ（メタ）アクリレート、ジペンタエリスリトールヘキサ（メタ）アクリレート、カプロラクトン変性ジペンタエリスリトールヘキサ（メタ）アクリレート等の（メタ）アクリル酸と多価アルコールとのエステル化物等の（メタ）アクリロイル基、ビニル基等の不飽和二重結合を２個以上有する多官能性モノマーや、ポリエステル、エポキシ、ウレタン等の骨格にモノマー成分と同様の官能基として（メタ）アクリロイル基、ビニル基等の不飽和二重結合を２個以上付加したポリエステル（メタ）アクリレート、エポキシ（メタ）アクリレート、ウレタン（メタ）アクリレート等を用いることもできる。
【００４６】
前記（メタ）アクリル系ポリマーにおける前記共重合モノマーの重合比率は、前記（メタ）アクリル系ポリマーの全モノマー（１００重量％）中、０〜１０重量％程度、さらには０〜７重量％程度、さらには０〜５％重量程度であるのが好ましい。
【００４７】
前記（メタ）アクリル系ポリマーは、通常、重量平均分子量（Ｍｗ）が５０万〜３００万のものが用いられる。耐久性、特に耐熱性を考慮すれば、重量平均分子量（Ｍｗ）は１００万〜２５０万であるのが好ましく、１１０万〜２００万が更に好ましい。重量平均分子量（Ｍｗ）が５０万よりも小さいと、耐熱性の点で好ましくない。また、重量平均分子量（Ｍｗ）が３００万よりも大きくなると粘着剤が硬くなりやすい傾向があり、剥がれが発生しやすくなる。なお、重量平均分子量（Ｍｗ）は、ＧＰＣ（ゲル・パーミエーション・クロマトグラフィー）により測定し、ポリスチレン換算により算出された値から求められる。
【００４８】
このような（メタ）アクリル系ポリマーの製造は、溶液重合、塊状重合、乳化重合、各種ラジカル重合等の公知の製造方法を適宜選択できる。また、得られる（メタ）アクリル系ポリマーは、ランダム共重合体、ブロック共重合体、グラフト共重合体等いずれでもよい。
【００４９】
なお、溶液重合においては、重合溶媒として、例えば、酢酸エチル、トルエン等が用いられる。具体的な溶液重合例としては、反応は窒素等の不活性ガス気流下で、重合開始剤を加え、通常、５０〜７０℃程度で、５〜３０時間程度の反応条件で行われる。
【００５０】
ラジカル重合に用いられる重合開始剤、連鎖移動剤、乳化剤等は特に限定されず適宜選択して使用することができる。なお、（メタ）アクリル系ポリマーの重量平均分子量は、重合開始剤、連鎖移動剤の使用量、反応条件により制御可能であり、これらの種類に応じて適宜のその使用量が調整される。
【００５１】
＜イオン液体＞
本発明の画像表示パネル用粘着剤組成物は、イオン液体を含有することを特徴とする。前記イオン液体を帯電防止成分（導電剤、帯電防止剤）として用いることで、粘着特性を損なうことなく、帯電防止効果の高い粘着剤層が得られる。イオン液体を用いることで優れた帯電防止特性が得られる理由の詳細は明らかでないが、イオン液体は、通常の固体のアルカリ金属塩やイオン性固体と比べ、低融点（融点４０℃以下）であるため、分子運動が容易であり、優れた帯電防止能が得られるものと考えられる。特に、融点が４０℃以下(好ましくは２５℃以下)のイオン液体は、湿熱環境下や長期保管で粘着剤中での析出が起こりにくく、優れた外観と安定した帯電防止性が得られる。
【００５２】
前記イオン液体は４０℃以下(好ましくは２５℃以下)のいずれかで液状であるため、イオン性固体に比べて、粘着剤への添加および分散または溶解が容易に行える。さらにイオン液体は蒸気圧がない（不揮発性）ため、経時で消失することもなく、帯電防止特性が継続して得られる特徴を有する。また、イオン液体は、ポリマーとの相溶性にも優れるため、外観不良などを抑制できる。更に、イオン性固体では、粘着剤層表面に偏析（結晶が析出）しやすく、外観不良（白濁化）や耐久性低下の原因となるが、イオン液体の場合、これらの問題が生じず好ましい態様となる。
【００５３】
なお、前記イオン液体とは、融点が４０℃以下で、液状を呈する溶融塩（有機カチオンアニオン塩）を指し、室温（２５℃）以下で液状の溶融塩であることが好ましい。また、本発明でいう「有機カチオンアニオン塩」とは、有機塩であって、そのカチオン部が有機物で構成されているものを示し、アニオン部は有機物であっても良いし、無機物であっても良い。ここでの「有機カチオンアニオン塩」は、イオン性固体と呼ばれるものは含まないものである。
【００５４】
前記イオン液体としては、下記一般式（Ａ）〜（Ｅ）で表される有機カチオン成分と、アニオン成分からなるものが好ましく用いられる。これらのカチオンを持つイオン液体により、さらに帯電防止能の優れたものが得られる。
【００５５】
【化１】
2020050879.tif 000003
【００５６】
前記式（Ａ）中のＲａは、炭素数４から２０の炭化水素基を表し、前記炭化水素基の一部がヘテロ原子で置換された官能基であってもよく、ＲｂおよびＲｃは、同一または異なって、水素または炭素数１から１６の炭化水素基を表し、前記炭化水素基の一部がヘテロ原子で置換された官能基であってもよい。但し、窒素原子が２重結合を含む場合、Ｒｃはない。
【００５７】
前記式（Ｂ）中のＲｄは、炭素数２から２０の炭化水素基を表し、前記炭化水素基の一部がヘテロ原子で置換された官能基であってもよく、Ｒｅ、Ｒｆ、およびＲｇは、同一または異なって、水素または炭素数１から１６の炭化水素基を表し、前記炭化水素基の一部がヘテロ原子で置換された官能基であってもよい。
【００５８】
前記式（Ｃ）中のＲｈは、炭素数２から２０の炭化水素基を表し、前記炭化水素基の一部がヘテロ原子で置換された官能基であってもよく、Ｒｉ、Ｒｊ、およびＲｋは、同一または異なって、水素または炭素数１から１６の炭化水素基を表し、前記炭化水素基の一部がヘテロ原子で置換された官能基であってもよい。
【００５９】
前記式（Ｄ）中のＺは、窒素、硫黄、またはリン原子を表し、Ｒｌ、Ｒｍ、Ｒｎ、およびＲｏは、同一または異なって、炭素数１から２０の炭化水素基を表し、前記炭化水素基の一部がヘテロ原子で置換された官能基であってもよい。但しＺが硫黄原子の場合、Ｒｏはない。
【００６０】
前記式（Ｅ）中のＲＰは、炭素数１から１８の炭化水素基を表し、前記炭化水素基の一部がヘテロ原子で置換された官能基であってもよい。
【００６１】
式（Ａ）で表されるカチオンとしては、たとえば、ピリジニウムカチオン、ピペリジニウムカチオン、ピロリジニウムカチオン、ピロリン骨格を有するカチオン、ピロール骨格を有するカチオン、モルフォリニウムカチオンなどがあげられる。
【００６２】
具体例としては、たとえば、１−ブチルピリジニウムカチオン、１−へキシルピリジニウムカチオン、１−ブチル−３−メチルピリジニウムカチオン、１−ブチル−３，４−ジメチルピリジニウムカチオン、１−メチル−１−エチルピロリジニウムカチオン、１−メチル−１−へキシルピロリジニウムカチオン、１−エチル−１−へキシルピロリジニウムカチオン、ピロリジニウム−２−オンカチオン、１−プロピルピペリジニウムカチオン、１−メチル−１−エチルピペリジニウムカチオン、１−メチル−１−ヘキシルピペリジニウムカチオン、２−メチル−１−ピロリンカチオン、１−エチル−２−フェニルインドールカチオン、１，２−ジメチルインドールカチオン、１−エチルカルバゾールカチオン、Ｎ−エチル−Ｎ−メチルモルフォリニウムカチオンなどが挙げられる。
【００６３】
式（Ｂ）で表されるカチオンとしては、たとえば、イミダゾリウムカチオン、テトラヒドロピリミジニウムカチオン、ジヒドロピリミジニウムカチオンなどがあげられる。
【００６４】
具体例としては、たとえば、１，３−ジメチルイミダゾリウムカチオン、１−エチル−３−メチルイミダゾリウムカチオン、１−へキシル−３−メチルイミダゾリウムカチオン、１−オクチル−３−メチルイミダゾリウムカチオン、１−デシル−３−メチルイミダゾリウムカチオン、１−テトラデシル−３−メチルイミダゾリウムカチオン、１−（２−メトキシエチル）−３−メチルイミダゾリウムカチオン、１，３−ジメチル−１，４，５，６−テトラヒドロピリミジニウムカチオン、１，２，３−トリメチル−１，４，５，６−テトラヒドロピリミジニウムカチオン、１，２，３，５−テトラメチル−１，４，５，６−テトラヒドロピリミジニウムカチオン、１，３−ジメチル−１，４−ジヒドロピリミジニウムカチオン、１，３−ジメチル−１，６−ジヒドロピリミジニウムカチオン、１，２，３−トリメチル−１，４−ジヒドロピリミジニウムカチオン、１，２，３，４−テトラメチル−１，６−ジヒドロピリミジニウムカチオンなどがあげられる。
【００６５】
式（Ｃ）で表されるカチオンとしては、たとえば、ピラゾリウムカチオン、ピラゾリニウムカチオンなどがあげられる。
【００６６】
具体例としては、たとえば、１−メチルピラゾリウムカチオン、３−メチルピラゾリウムカチオン、１−エチル−２−メチルピラゾリニウムカチオン、１−エチル−２，３，５−トリメチルピラゾリウムカチオン、１−プロピル−２，３，５−トリメチルピラゾリウムカチオン、１−ブチル−２，３，５−トリメチルピラゾリウムカチオン、１−エチル−２，３，５−トリメチルピラゾリニウムカチオン、１−プロピル−２，３，５−トリメチルピラゾリニウムカチオン、１−ブチル−２，３，５−トリメチルピラゾリニウムカチオンなどがあげられる。
【００６７】
式（Ｄ）で表されるカチオンとしては、たとえば、テトラアルキルアンモニウムカチオン、トリアルキルスルホニウムカチオン、テトラアルキルホスホニウムカチオンや、前記アルキル基の一部がアルケニル基やアルコキシル基、さらにはエポキシ基に置換されたものなどがあげられる。
【００６８】
具体例としては、たとえば、テトラメチルアンモニウムカチオン、テトラブチルアンモニウムカチオン、テトラペンチルアンモニウムカチオン、テトラヘキシルアンモニウムカチオン、トリエチルメチルアンモニウムカチオン、トリブチルエチルアンモニウムカチオン、トリメチルデシルアンモニウムカチオン、Ｎ，Ｎ−ジエチル−Ｎ−メチル−Ｎ−（２−メトキシエチル）アンモニウムカチオン、グリシジルトリメチルアンモニウムカチオン、トリメチルスルホニウムカチオン、トリエチルスルホニウムカチオン、トリブチルスルホニウムカチオン、トリヘキシルスルホニウムカチオン、ジエチルメチルスルホニウムカチオン、ジブチルエチルスルホニウムカチオン、ジメチルデシルスルホニウムカチオン、テトラメチルホスホニウムカチオン、テトラエチルホスホニウムカチオン、テトラブチルホスホニウムカチオン、テトラヘキシルホスホニウムカチオン、テトラオクチルホスホニウムカチオン、トリエチルメチルホスホニウムカチオン、トリブチルエチルホスホニウムカチオン、トリメチルデシルホスホニウムカチオン、ジアリルジメチルアンモニウムカチオン、トリブチル−（２−メトキシエチル）ホスホニウムカチオンなどがあげられる。なかでもトリエチルメチルアンモニウムカチオン、トリブチルエチルアンモニウムカチオン、トリメチルデシルアンモニウムカチオン、ジエチルメチルスルホニウムカチオン、ジブチルエチルスルホニウムカチオン、ジメチルデシルスルホニウムカチオン、トリエチルメチルホスホニウムカチオン、トリブチルエチルホスホニウムカチオン、トリメチルデシルホスホニウムカチオンなどの非対称のテトラアルキルアンモニウムカチオン、トリアルキルスルホニウムカチオン、テトラアルキルホスホニウムカチオンや、Ｎ，Ｎ−ジエチル−Ｎ−メチル−Ｎ−（２−メトキシエチル）アンモニウムカチオン、グリシジルトリメチルアンモニウムカチオン、ジアリルジメチルアンモニウムカチオン、Ｎ，Ｎ−ジメチル−Ｎ−エチル−Ｎ−ヘプチルアンモニウムカチオン、Ｎ，Ｎ−ジメチル−Ｎ−エチル−Ｎ−ノニルアンモニウムカチオン、Ｎ，Ｎ−ジメチル−Ｎ−プロピル−Ｎ−ペンチルアンモニウムカチオン、Ｎ，Ｎ−ジメチル−Ｎ−プロピル−Ｎ−ヘキシルアンモニウムカチオン、Ｎ，Ｎ−ジメチル−Ｎ−プロピル−Ｎ−ヘプチルアンモニウムカチオン、トリメチルヘプチルアンモニウムカチオン、Ｎ，Ｎ−ジエチル−Ｎ−メチル−Ｎ−プロピルアンモニウムカチオン、Ｎ，Ｎ−ジエチル−Ｎ−メチル−Ｎ−ペンチルアンモニウムカチオン、Ｎ，Ｎ−ジエチル−Ｎ−メチル−Ｎ−ヘプチルアンモニウムカチオン、Ｎ，Ｎ−ジエチル−Ｎ−プロピル−Ｎ−ペンチルアンモニウムカチオン、トリオクチルメチルアンモニウムカチオン、Ｎ−メチル−Ｎ−エチル−Ｎ−プロピル−Ｎ−ペンチルアンモニウムカチオンが好ましく用いられる。
【００６９】
式（Ｅ）で表されるカチオンとしては、たとえば、スルホニウムカチオン等が挙げられる。また、前記式（Ｅ）中のＲＰの具体例としては、メチル基、エチル基、プロピル基、ブチル基、ヘキシル基、オクチル基、ノニル基、デシル基、ドデシル基、トリデシル基、テトラデシル基、オクタデシル基等が挙げられる。
【００７０】
一方、アニオン成分としては、イオン液体になることを満足するものであれば特に限定されず、例えば、Ｃｌ−、Ｂｒ−、Ｉ−、ＡｌＣｌ４−、Ａｌ２Ｃｌ７−、ＢＦ４−、ＰＦ６−、ＣｌＯ４−、ＮＯ３−、ＣＨ３ＣＯＯ−、ＣＦ３ＣＯＯ−、ＣＨ３ＳＯ３−、ＣＦ３ＳＯ３−、Ｃ４Ｆ９ＳＯ３−、（ＣＦ３ＳＯ２）２Ｎ−、（Ｃ２Ｆ５ＳＯ２）２Ｎ−、（Ｃ３Ｆ７ＳＯ２）２Ｎ−、（Ｃ４Ｆ９ＳＯ２）２Ｎ−、（ＣＦ３ＳＯ２）３Ｃ−、ＡｓＦ６−、ＳｂＦ６−、ＮｂＦ６−、ＴａＦ６−、ＨＦ２−、（ＣＮ）２Ｎ−、Ｃ４Ｆ９ＳＯ３−、（Ｃ２Ｆ５ＳＯ２）２Ｎ−、Ｃ３Ｆ７ＣＯＯ−、（ＣＦ３ＳＯ２）（ＣＦ３ＣＯ）Ｎ−、Ｃ９Ｈ１９ＣＯＯ−、（ＣＨ３）２ＰＯ４−、（Ｃ２Ｈ５）２ＰＯ４−、Ｃ２Ｈ５ＯＳＯ３−、Ｃ６Ｈ１３ＯＳＯ３−、Ｃ８Ｈ１７ＯＳＯ３−、ＣＨ３（ＯＣ２Ｈ４）２ＯＳＯ３−、Ｃ６Ｈ４（ＣＨ３）ＳＯ３−、（Ｃ２Ｆ５）３ＰＦ３−、ＣＨ３ＣＨ（ＯＨ）ＣＯＯ−、及び、（ＦＳＯ２）２Ｎ−などが用いられる。
【００７１】
また、アニオン成分としては、下記式（Ｆ）で表されるアニオンなども用いることができる。
【化２】
2020050879.tif 000004
【００７２】
また、アニオン成分としては、なかでも特に、フッ素原子を含むアニオン成分は、低融点のイオン液体が得られることから好ましく用いられる。
【００７３】
また、前記イオン液体としては、特に、有機カチオン、及び、フッ素含有イミドアニオンから構成されることが好ましい。その中でも、有機カチオン、及び、フッ素含有イミドアニオンの中でも、ビス（フルオロスルホニル）イミドアニオンを組合わせたイオン液体を使用することにより、比較的少量添加で優れた帯電防止性を付与でき、粘着特性を維持して湿熱環境下での耐久性に有利となり、好ましい。
【００７４】
本発明に用いられるイオン液体の具体例としては、前記カチオン成分とアニオン成分の組み合わせから適宜選択して用いられ、たとえば、１−ブチルピリジニウムテトラフルオロボレート、１−ブチルピリジニウムヘキサフルオロホスフェート、１−ブチル−３−メチルピリジニウムテトラフルオロボレート、１−ブチル−３−メチルピリジニウムビス（トリフルオロメタンスルホニル）イミド、１−ブチル−３−メチルピリジニウムビス（ペンタフルオロエタンスルホニル）イミド、１−へキシルピリジニウムテトラフルオロボレート、１−メチル−１−へキシルピロリジニウムビス（トリフルオロメタンスルホニル）イミド、１−エチル−１−へキシルピロリジニウムビス（トリフルオロメタンスルホニル）イミド、１−プロピルピペリジニウムビス（トリフルオロメタンスルホニル）イミド、１−メチル−１−エチルピペリジニウムビス（トリフルオロメタンスルホニル）イミド、１−メチル−１−ヘキシルピペリジニウムビス（トリフルオロメタンスルホニル）イミド、１−メチル−１−エチルピロリジニウムビス（ペンタフルオロエタンスルホニル）イミド、１−エチル−１−へキシルピロリジニウムビス（ペンタフルオロエタンスルホニル）イミド、１−メチル−１−へキシルピペリジニウムビス（ペンタフルオロエタンスルホニル）イミド、２−メチル−１−ピロリンテトラフルオロボレート、１−エチル−２−フェニルインドールテトラフルオロボレート、１，２−ジメチルインドールテトラフルオロボレート、１−エチルカルバゾールテトラフルオロボレート、１−エチル−３−メチルイミダゾリウムテトラフルオロボレート、１−エチル−３−メチルイミダゾリウムアセテート、１−エチル−３−メチルイミダゾリウムトリフルオロアセテート、１−エチル−３−メチルイミダゾリウムヘプタフルオロブチレート、１−エチル−３−メチルイミダゾリウムトリフルオロメタンスルホネート、１−エチル−３−メチルイミダゾリウムペルフルオロブタンスルホネート、１−エチル−３−メチルイミダゾリウムジシアナミド、１−エチル−３−メチルイミダゾリウムビス（トリフルオロメタンスルホニル）イミド、１−エチル−３−メチルイミダゾリウムビス（ペンタフルオロエタンスルホニル）イミド、１−エチル−３−メチルイミダゾリウムトリス（トリフルオロメタンスルホニル）メチド、１−へキシル−３−メチルイミダゾリウムブロミド、１−へキシル−３−メチルイミダゾリウムクロライド、１−へキシル−３−メチルイミダゾリウムテトラフルオロボレート、１−へキシル−３−メチルイミダゾリウムヘキサフルオロホスフェート、１−ヘキシル−３−メチルイミダゾリウムトリフルオロメタンスルホネート、２−メチルピラゾリウムテトラフルオロポレート、１−エチル−２，３，５−トリメチルピラゾリウムビス（トリフルオロメタンスルホニル）イミド、１−プロピル−２，３，５−トリメチルピラゾリウムビス（トリフルオロメタンスルホニル）イミド、１−ブチル−２，３，５−トリメチルピラゾリウムビス（トリフルオロメタンスルホニル）イミド、テトラペンチルアンモニウムトリフルオロメタンスルホネート、テトラペンチルアンモニウムビス（トリフルオロメタンスルホニル）イミド、テトラヘキシルアンモニウムトリフルオロメタンスルホネート、テトラヘキシルアンモニウムビス（トリフルオロメタンスルホニル）イミド、テトラヘブチルアンモニウムトリフルオロメタンスルホネート、テトラヘプチルアンモニウムビス（トリフルオロメタンスルホニル）イミド、ジアリルジメチルアンモニウムテトラフルオロボレート、ジアリルジメチルアンモニウムトリフルオロメタンスルホネート、ジアリルジメチルアンモニウムビス（トリフルオロメタンスルホニル）イミド、ジアリルジメチルアンモニウムビス（ペンタフルオロエタンスルホニル）イミド、Ｎ，Ｎ−ジエチル−Ｎ−メチル−Ｎ−（２−メトキシエチル）アンモニウムテトラフルオロボレート、Ｎ，Ｎ−ジエチル−Ｎ−メチル−Ｎ−（２−メトキシエチル）アンモニウムトリフルオロメタンスルホネート、Ｎ，Ｎ−ジエチル−Ｎ−メチル−Ｎ−（２−メトキシエチル）アンモニウムビス（トリフルオロメタンスルホニル）イミド、Ｎ，Ｎ−ジエチル−Ｎメチル−Ｎ−（２−メトキシエチル）アンモニウムビス（ペンタフルオロエタンスルホニル）イミド、グリシジルトリメチルアンモニウムトリフルオロメタンスルホネート、グリシジルトリメチルアンモニウムビス（トリフルオロメタンスルホニル）イミド、グリシジルトリメチルアンモニウムビス（ペンタフルオロエタンスルホニル）イミド、テトラオクチルホスホニウムトリフルオロメタンスルホネート、テトラオクチルホスホニウムビス（トリフルオロメタンスルホニル）イミド、Ｎ，Ｎ−ジメチル−Ｎ−エチル−Ｎ−ブチルアンモニウムビス（トリフルオロメタンスルホニル）イミド、Ｎ，Ｎ−ジメチル−Ｎ−エチル−Ｎ−ヘプチルアンモニウムビス（トリフルオロメタンスルホニル）イミド、Ｎ，Ｎ−ジメチル−Ｎ−エチル−Ｎ−ノニルアンモニウムビス（トリフルオロメタンスルホニル）イミド、Ｎ，Ｎ−ジメチル−Ｎ−プロピル−Ｎ−ブチルアンモニウムビス（トリフルオロメタンスルホニル）イミド、Ｎ，Ｎ−ジメチル−Ｎ−プロピル−Ｎ−ペンチルアンモニウムビス（トリフルオロメタンスルホニル）イミド、トリメチルヘプチルアンモニウムビス（トリフルオロメタンスルホニル）イミド、Ｎ，Ｎ−ジエチル−Ｎ−メチル−Ｎ−プロピルアンモニウムビス（トリフルオロメタンスルホニル）イミド、Ｎ，Ｎ−ジエチル−Ｎ−メチル−Ｎ−ペンチルアンモニウムビス（トリフルオロメタンスルホニル）イミド、Ｎ，Ｎ−ジエチル−Ｎ−メチル−Ｎ−ヘプチルアンモニウムビス（トリフルオロメタンスルホニル）イミド、Ｎ，Ｎ−ジエチル−Ｎ−プロピル−Ｎ−ペンチルアンモニウムビス（トリフルオロメタンスルホニル）イミド、トリオクチルメチルアンモニウムビス（トリフルオロメタンスルホニル）イミド、Ｎ−メチル−Ｎ−エチル−Ｎ−プロピル−Ｎ−ペンチルアンモニウムビス（トリフルオロメタンスルホニル）イミド、１−ブチルピリジニウム（トリフルオロメタンスルホニル）トリフルオロアセトアミド、１−ブチル−３−メチルピリジニウム（トリフルオロメタンスルホニル）トリフルオロアセトアミド、１−エチル−３−メチルイミダゾリウム（トリフルオロメタンスルホニル）トリフルオロアセトアミド、Ｎ−エチル−Ｎ−メチルモルフォリニウムチオシアネート、４−エチル−４−メチルモルフォリニウムメチルカーボネート、１−エチル−３−メチルイミダゾリウムビス（フルオロスルホニル）イミドなどがあげられ、特に、１−エチル−３−メチルイミダゾリウムビス（フルオロスルホニル）イミドを用いることが、イオン液体の使用量を少量に抑えることができ、優れた帯電防止性を付与でき、粘着特性を維持して湿熱環境下での耐久性に有利となり、好ましい。
【００７５】
なお、前記イオン液体は単独で使用してもよく、また２種以上を混合して使用してもよい。
【００７６】
本発明の画像表示パネル用粘着剤組成物に含有されるイオン液体の使用量は、（メタ）アクリル系ポリマー１００重量部に対して、１．５〜２０重量部が好ましく、３〜１８重量部がよりこの好ましく、５〜１６重量部が更に好ましい。前記イオン液体が１．５重量部未満では、帯電防止性能の向上効果が十分ではない場合がある。一方、前記イオン液体が２０重量部より多いと、イオン液体の析出・偏析や湿熱環境下での白濁等の外観の不具合や、湿熱環境下で発泡・剥がれなどが生じ、耐久性が十分ではなくなる場合がある。特に、導電層を介さない画像表示パネル（例えば、インセル型液晶パネル）などに用いられる粘着剤層は、高い帯電防止性が要求されるため、前記範囲内でイオン液体を使用することが好ましい態様である。また、湿熱環境下での白濁（加湿白濁）の抑制、粘着特性(接着力)、及び、耐久性の観点から、前記イオン性化合物の使用量は、（メタ）アクリル系ポリマー１００重量部に対して、１０重量部以下が好ましく、７重量部以下がより好ましい。
【００７７】
なお、前記イオン液体に加えて、本発明の特性を損なわない範囲であれば、その他の帯電防止剤(導電剤)を使用することができる。例えば、アルカリ金属塩、イオン性固体、イオン性界面活性剤系、導電性ポリマー、導電性微粒子等の帯電防止性を付与できる材料が挙げられる。
【００７８】
また、粘着剤層を形成する粘着剤組成物には、ベースポリマーに応じた架橋剤を含有することができる。ベースポリマーとして、例えば、（メタ）アクリル系ポリマーを用いる場合には、架橋剤としては、有機系架橋剤や多官能性金属キレートを用いることができる。有機系架橋剤としては、イソシアネート系架橋剤、過酸化物系架橋剤、エポキシ系架橋剤、イミン系架橋剤などが挙げられる。多官能性金属キレートは、多価金属が有機化合物と共有結合または配位結合しているものである。多価金属原子としては、Ａｌ、Ｃｒ、Ｚｒ、Ｃｏ、Ｃｕ、Ｆｅ、Ｎｉ、Ｖ、Ｚｎ、Ｉｎ、Ｃａ、Ｍｇ、Ｍｎ、Ｙ、Ｃｅ、Ｓｒ、Ｂａ、Ｍｏ、Ｌａ、Ｓｎ、Ｔｉ等が挙げられる。共有結合または配位結合する有機化合物中の原子としては酸素原子等が挙げられ、有機化合物としてはアルキルエステル、アルコール化合物、カルボン酸化合物、エーテル化合物、ケトン化合物等が挙げられる。中でも、架橋剤として、イソシアネート系架橋剤、及び／又は、過酸化物系架橋剤を用いることがより好ましく、イソシアネート系架橋剤及び過酸化物系架橋剤を併用することが特に好ましい。イソシアネート系架橋剤を使用することで、凝集力、耐久性試験での剥離の阻止等を考慮することができ、また、過酸化物系架橋剤を使用することにより、加工性、リワーク性、架橋安定性、剥離性等に優れ好ましい。
【００７９】
前記イソシアネート系架橋剤としては、イソシアネート基を少なくとも２つ有する化合物を用いることができる。たとえば、一般にウレタン化反応に用いられる公知の脂肪族ポリイソシアネート、脂環族ポリイソシアネート、芳香族ポリイソシアネート等が用いられる。
【００８０】
前記脂肪族ポリイソシアネートとしては、例えば、トリメチレンジイソシアネート、テトラメチレンジイソシアネート、ヘキサメチレンジイソシアネート、ペンタメチレンジイソシアネート、１，２−プロピレンジイソシアネート、１，３−ブチレンジイソシアネート、ドデカメチレンジイソシアネート、２，４，４−トリメチルヘキサメチレンジイソシアネート等が挙げられる。
【００８１】
前記脂環族イソシアネートとしては、例えば、１，３−シクロペンテンジイソシアネート、１，３−シクロヘキサンジイソシアネート、１，４−シクロヘキサンジイソシアネート、イソホロンジイソシアネート、水素添加ジフェニルメタンジイソシアネート、水素添加キシリレンジイソシアネート、水素添加トリレンジイソシアネート水素添加テトラメチルキシリレンジイソシアネート等が挙げられる。
【００８２】
前記芳香族ジイソシアネートとしては、例えば、フェニレンジイソシアネート、２，４−トリレンジイソソアネート、２，６−トリレンジイソソアネート、２，２’−ジフェニルメタンジイソシアネート、４，４’−ジフェニルメタンジイソシアネート、４，４’−トルイジンジイソシアネート、４，４’−ジフェニルエーテルジイソシアネート、４，４’−ジフェニルジイソシアネート、１，５−ナフタレンジイソシアネート、キシリレンジイソシアネート等が挙げられる。
【００８３】
前記イソシアネート系架橋剤としては、上記ジイソシアネートの多量体（２量体、３量体、５量体等）、トリメチロールプロパン等の多価アルコールと反応させたウレタン変性体、ウレア変性体、ビウレット変性体、アルファネート変性体、イソシアヌレート変性体、カルボジイミド変性体等が挙げられる。
【００８４】
また、前記イソシアネート系架橋剤としては、脂肪族ポリイソシアネートおよびその変性体である脂肪族ポリイソシアネート系化合物が好ましい。脂肪族ポリイソシアネート系化合物は、他のイソシアネート系架橋剤に比べて、架橋構造が柔軟性に富み、光学フィルムの膨張／収縮に伴う応力を緩和しやすく、耐久性試験で剥がれが発生をしにくい。脂肪族ポリイソシアネート系化合物としては、特に、ヘキサメチレンジイソシアネートおよびその変性体が好ましい。
【００８５】
前記イソシアネート系架橋剤の市販品としては、例えば、商品名「ミリオネートＭＴ」「ミリオネートＭＴＬ」「ミリオネートＭＲ−２００」「ミリオネートＭＲ−４００」「コロネートＬ」「コロネートＨＬ」「コロネートＨＸ」［以上、日本ポリウレタン工業社製］；商品名「タケネートＤ−１１０Ｎ」「タケネートＤ−１２０Ｎ」「タケネートＤ−１４０Ｎ」「タケネートＤ−１６０Ｎ」「タケネートＤ−１６５Ｎ」「タケネートＤ−１７０ＨＮ」「タケネートＤ−１７８Ｎ」「タケネート５００」「タケネート６００」［以上、三井化学社製］；等が挙げられる。これらの化合物は単独で使用してもよく、また２種以上を混合して使用してもよい。
【００８６】
過酸化物としては、加熱または光照射によりラジカル活性種を発生して粘着剤組成物のベースポリマーの架橋を進行させるものであれば適宜使用可能であるが、作業性や安定性を勘案して、１分間半減期温度が８０℃〜１６０℃である過酸化物を使用することが好ましく、９０℃〜１４０℃である過酸化物を使用することがより好ましい。
【００８７】
前記過酸化物としては、たとえば、ジ（２−エチルヘキシル）パーオキシジカーボネート（１分間半減期温度：９０．６℃）、ジ（４−ｔ−ブチルシクロヘキシル）パーオキシジカーボネート（１分間半減期温度：９２．１℃）、ジ−ｓｅｃ−ブチルパーオキシジカーボネート（１分間半減期温度：９２．４℃）、ｔ−ブチルパーオキシネオデカノエート（１分間半減期温度：１０３．５℃）、ｔ−ヘキシルパーオキシピバレート（１分間半減期温度：１０９．１℃）、ｔ−ブチルパーオキシピバレート（１分間半減期温度：１１０．３℃）、ジラウロイルパーオキシド（１分間半減期温度：１１６．４℃）、ジ−ｎ−オクタノイルパーオキシド（１分間半減期温度：１１７．４℃）、１，１，３，３−テトラメチルブチルパーオキシ−２−エチルヘキサノエート（１分間半減期温度：１２４．３℃）、ジ（４−メチルベンゾイル）パーオキシド（１分間半減期温度：１２８．２℃）、ジベンゾイルパーオキシド（１分間半減期温度：１３０．０℃）、ｔ−ブチルパーオキシイソブチレート（１分間半減期温度：１３６．１℃）、１，１−ジ（ｔ−ヘキシルパーオキシ）シクロヘキサン（１分間半減期温度：１４９．２℃）等が挙げられる。なかでも特に架橋反応効率が優れることから、ジ（４−ｔ−ブチルシクロヘキシル）パーオキシジカーボネート（１分間半減期温度：９２．１℃）、ジラウロイルパーオキシド（１分間半減期温度：１１６．４℃）、ジベンゾイルパーオキシド（１分間半減期温度：１３０．０℃）等が好ましく用いられる。
【００８８】
なお、過酸化物の半減期とは、過酸化物の分解速度を表す指標であり、過酸化物の残存量が半分になるまでの時間をいう。任意の時間で半減期を得るための分解温度や、任意の温度での半減期時間に関しては、メーカーカタログ等に記載されており、たとえば、日本油脂株式会社の「有機過酸化物カタログ第９版（２００３年５月）」等に記載されている。
【００８９】
なお、反応処理後の残存した過酸化物分解量の測定方法としては、たとえば、ＨＰＬＣ（高速液体クロマトグラフィー）により測定することができる。より具体的には、たとえば、反応処理後の粘着剤組成物を約０．２ｇずつ取り出し、酢酸エチル１０ｍＬに浸漬し、振とう機で２５℃下、１２０ｒｐｍで３時間振とう抽出した後、室温で３日間静置する。次いで、アセトニトリル１０ｍＬ加えて、２５℃下、１２０ｒｐｍで３０分振とうし、メンブランフィルター（０．４５μｍ）によりろ過して得られた抽出液約１０μＬをＨＰＬＣに注入して分析し、反応処理後の過酸化物量とすることができる。
【００９０】
前記架橋剤の使用量（合計量）は、（メタ）アクリル系ポリマー１００重量部に対して、０．０１〜１０重量部が好ましく、さらには０．０２〜３重量部が好ましく、さらには０．０３〜１重量部が好ましい。なお、架橋剤が０．０１重量部未満では、粘着剤層が架橋不足になり、耐久性や粘着特性を満足できないおそれがあり、一方、１０重量部より多いと、粘着剤層が硬くなりすぎて耐久性が低下する恐れがある。
【００９１】
本発明の画像表示パネル用粘着剤組成物には、シランカップリング剤を含有することができる。シランカップリング剤を用いることにより、耐久性を向上させることができる。シランカップリング剤としては、具体的には、たとえば、３−グリシドキシプロピルトリメトキシシラン、３−グリシドキシプロピルトリエトキシシラン、３−グリシドキシプロピルメチルジエトキシシラン、２−（３，４−エポキシシクロヘキシル）エチルトリメトキシシラン等のエポキシ基含有シランカップリング剤、３−アミノプロピルトリメトキシシラン、Ｎ−２−（アミノエチル）−３−アミノプロピルメチルジメトキシシラン、３−トリエトキシシリル−Ｎ−（１，３−ジメチルブチリデン）プロピルアミン、Ｎ−フェニル−γ−アミノプロピルトリメトキシシラン等のアミノ基含有シランカップリング剤、３−アクリロキシプロピルトリメトキシシラン、３−メタクリロキシプロピルトリエトキシシラン等の（メタ）アクリル基含有シランカップリング剤、３−イソシアネートプロピルトリエトキシシラン等のイソシアネート基含有シランカップリング剤等が挙げられる。前記例示のシランカップリング剤としては、エポキシ基含有シランカップリング剤が好ましい。
【００９２】
また、シランカップリング剤として、分子内に複数のアルコキシシリル基を有するものを用いることもできる。具体的には、たとえば、信越化学社製Ｘ−４１−１０５３、Ｘ−４１−１０５９Ａ、Ｘ−４１−１０５６、Ｘ−４１−１８０５、Ｘ−４１−１８１８、Ｘ−４１−１８１０、Ｘ−４０−２６５１などが挙げられる。これらの分子内に複数のアルコキシシリル基を有するシランカップリング剤は、揮発しにくく、アルコキシシリル基を複数有することから耐久性向上に効果的であり好ましい。また、分子内に複数のアルコキシシリル基を有するシランカップリング剤は、分子内にエポキシ基を有するものが好ましく、エポキシ基は分子内に複数有することがさらに好ましい。分子内に複数のアルコキシシリル基を有し、かつエポキシ基を有するシランカップリング剤の具体例としては、信越化学社製Ｘ−４１−１０５３、Ｘ−４１−１０５９Ａ、Ｘ−４１−１０５６が挙げられ、特に、エポキシ基含有量の多い、信越化学社製Ｘ−４１−１０５６が好ましい。また、シランカップリング剤として、分子内にアセトアセチル基を有するものも用いることができる。例えば、綜研化学社製Ａ−１００等が挙げられる。
【００９３】
前記シランカップリング剤は、単独で使用してもよく、また２種以上を混合して使用してもよいが、全体としての含有量は前記（メタ）アクリル系ポリマー１００重量部に対し、前記シランカップリング剤０．００１〜５重量部が好ましく、さらには０．０１〜１重量部が好ましく、さらには０．０２〜１重量部がより好ましく、さらには０．０５〜０．６重量部が好ましい。耐久性を向上させ、ガラス等への接着力を適度に保持する量である。
【００９４】
本発明の画像表示パネル用粘着剤組成物には、反応性シリル基を有するポリエーテル化合物を配合することができる。ポリエーテル化合物はリワーク性を向上させることができる点で好ましい。ポリエーテル化合物は、例えば、特開２０１０−２７５５２２号公報に開示されているものを用いることができる。
【００９５】
＜酸化防止剤＞
本発明の画像表示パネル用粘着剤組成物には、酸化防止剤を含有することも可能である。酸化防止剤を含有することにより、得られる粘着剤層の酸化劣化に伴う（メタ）アクリル系ポリマーの主鎖切断を抑制でき、加熱・加湿環境下でも、低収縮性を維持でき、好ましい態様となる。特に、酸化防止剤を含まず、架橋剤を含む場合と比較しても、加熱・加湿環境下での発泡や剥がれに起因する耐久性にも優れ、有用である。
【００９６】
前記酸化防止剤としては、フェノール系、リン系、イオウ系およびアミン系の酸化防止剤が挙げられ、これらから選ばれるいずれか少なくとも１種を用いることができる。これらの中でも、フェノール系酸化防止剤が好ましい。
【００９７】
前記酸化防止剤の使用量は、前記（メタ）アクリル系ポリマー１００重量部に対し、酸化防止剤を０．００５〜５重量部含有することが好ましく、０．１〜４重量部含有することがより好ましい。なお、酸化防止剤が０．００５重量部未満では、粘着剤層の酸化劣化を抑制できない恐れがあり、低収縮性や耐久性を満足できないおそれがあり、一方、５重量部より多いと、例えば、過酸化物系架橋剤を用いた場合に、酸化防止剤による架橋阻害が起こり、加熱耐久性が劣り、発泡が発生しやすくなったり、低収縮性を維持できない恐れがある。
【００９８】
さらに本発明の画像表示パネル用粘着剤組成物には、その他の公知の添加剤を含有していてもよく、たとえば、ポリプロピレングリコール等のポリアルキレングリコールのポリエーテル化合物、着色剤、顔料等の粉体、染料、界面活性剤、可塑剤、粘着性付与剤、表面潤滑剤、レベリング剤、軟化剤、老化防止剤、光安定剤、紫外線吸収剤、重合禁止剤、無機または有機の充填剤、金属粉、粒子状、箔状物等を使用する用途に応じて適宜添加することができる。また、制御できる範囲内で、還元剤を加えてのレドックス系を採用してもよい。これら添加剤は、（メタ）アクリル系ポリマー１００重量部に対して、５重量部以下、さらには３重量部以下、さらには１重量部以下の範囲で用いることが好ましい。
【００９９】
＜粘着剤層、及び、粘着剤層付光学フィルム＞
本発明の画像表示パネル用粘着剤層は、前記画像表示パネル用粘着剤組成物により形成されることが好ましい。前記粘着剤組成物により、前記粘着剤層を形成するにあたっては、架橋剤全体の使用量を調整することとともに、架橋処理温度や架橋処理時間の影響を十分考慮することが好ましい。
【０１００】
使用する架橋剤によって架橋処理温度や架橋処理時間は、調整が可能である。架橋処理温度は１７０℃以下であることが好ましい。
【０１０１】
また、かかる架橋処理は、粘着剤層の乾燥工程時の温度で行ってもよいし、乾燥工程後に別途架橋処理工程を設けて行ってもよい。
【０１０２】
また、架橋処理時間に関しては、生産性や作業性を考慮して設定することができるが、通常０．２〜２０分間程度であり、０．５〜１０分間程度であることが好ましい。
【０１０３】
本発明の粘着剤層付光学フィルムは、光学フィルムの少なくとも片側に、前記画像表示パネル用粘着剤層が形成されていることが好ましい。粘着剤層を形成する方法としては、例えば、前記粘着剤組成物を剥離処理したセパレータ等に塗布し、重合溶剤等を乾燥除去して粘着剤層を形成した後に光学フィルムに転写する方法、または光学フィルムに前記粘着剤組成物を塗布し、重合溶剤等を乾燥除去して粘着剤層を光学フィルムに形成する方法等により作製される。なお、粘着剤の塗布にあたっては、適宜に、重合溶剤以外の一種以上の溶剤を新たに加えてもよい。
【０１０４】
剥離処理したセパレータとしては、シリコーン剥離ライナーが好ましく用いられる。このようなライナー上に本発明の接着剤組成物を塗布、乾燥させて粘着剤層を形成する工程において、粘着剤を乾燥させる方法としては、目的に応じて、適宜、適切な方法が採用され得る。好ましくは、上記塗布膜を加熱乾燥する方法が用いられる。加熱乾燥温度は、好ましくは４０℃〜２００℃であり、さらに好ましくは、５０℃〜１８０℃であり、特に好ましくは７０℃〜１７０℃である。加熱温度を上記の範囲とすることによって、優れた粘着特性を有する粘着剤を得ることができる。
【０１０５】
乾燥時間は、適宜、適切な時間が採用され得る。上記乾燥時間は、好ましくは５秒〜２０分、さらに好ましくは５秒〜１０分、特に好ましくは、１０秒〜５分である。
【０１０６】
また、光学フィルムの表面に、アンカー層や表面処理層を形成したり、コロナ処理、プラズマ処理等の各種易接着処理を施した後に粘着剤層を形成することができる。また、粘着剤層の表面には易接着処理をおこなってもよい。
【０１０７】
前記粘着剤層の形成方法としては、各種方法が用いられる。具体的には、例えば、ロールコート、キスロールコート、グラビアコート、リバースコート、ロールブラッシュ、スプレーコート、ディップロールコート、バーコート、ナイフコート、エアーナイフコート、カーテンコート、リップコート、ダイコーター等による押出しコート法等の方法が挙げられる。
【０１０８】
前記粘着剤層の厚さは、特に制限されないが、例えば、図２に示すように、耐久性確保と側面の導通構造（導通ペースト）との接触面積確保の観点から５〜１００μｍが好ましく、５〜５０μｍがより好ましく、１０〜３５μｍが更に好ましい。
【０１０９】
また、前記粘着剤層の表面抵抗値は、帯電防止機能とタッチセンサー感度の観点から、１×１０８〜１×１０１１Ω／□であるのが好ましく、２×１０８〜５×１０１０Ω／□であるのが好ましく、さらに４×１０８〜１×１０１０Ω／□であるのが好ましい。
【０１１０】
前記粘着剤層が露出する場合には、実用に供されるまで剥離処理したシート（セパレータ）で粘着剤層を保護してもよい。
【０１１１】
前記セパレータの構成材料としては、例えば、ポリエチレン、ポリプロピレン、ポリエチレンテレフタレート、ポリエステルフィルム等のプラスチックフィルム、紙、布、不織布等の多孔質材料、ネット、発泡シート、金属箔、およびこれらのラミネート体等の適宜な薄葉体等を挙げることができるが、表面平滑性に優れる点からプラスチックフィルムが好適に用いられる。
【０１１２】
そのプラスチックフィルムとしては、前記粘着剤層を保護し得るフィルムであれば特に限定されず、例えば、ポリエチレンフィルム、ポリプロピレンフィルム、ポリブテンフィルム、ポリブタジエンフィルム、ポリメチルペンテンフイルム、ポリ塩化ビニルフィルム、塩化ビニル共重合体フィルム、ポリエチレンテレフタレートフィルム、ポリブチレンテレフタレートフィルム、ポリウレタンフィルム、エチレン−酢酸ビニル共重合体フィルム等が挙げられる。
【０１１３】
前記セパレータの厚みは、通常５〜２００μｍ、好ましくは５〜１００μｍ程度である。前記セパレータには、必要に応じて、シリコーン系、フッ素系、長鎖アルキル系もしくは脂肪酸アミド系の離型剤、シリカ粉等による離型および防汚処理や、塗布型、練り込み型、蒸着型等の帯電防止処理もすることもできる。特に、前記セパレータの表面にシリコーン処理、長鎖アルキル処理、フッ素処理等の剥離処理を適宜おこなうことにより、前記粘着剤層からの剥離性をより高めることができる。
【０１１４】
なお、粘着剤層付光学フィルムの作製にあたって用いた、剥離処理したシートは、そのまま粘着剤層付光学フィルムのセパレータとして用いることができ、工程面における簡略化ができる。
【０１１５】
以下に、本発明の粘着剤層付光学フィルムを説明する。なお、粘着剤層付光学フィルムは、光学フィルム（例えば、偏光フィルム）、粘着剤層をこの順で有する。また、図１及び図２に示すように、表面処理層１やアンカー層３を有することができる。
【０１１６】
＜光学フィルム＞
前記光学フィルムとしては、液晶表示装置等の画像表示装置の形成に用いられるものが使用され、その種類は特に制限されない。例えば、光学フィルムとしては偏光フィルムが挙げられる。偏光フィルムは偏光子の片面または両面に透明保護フィルムを有するものが一般に用いられる。
【０１１７】
前記偏光子は、特に限定されず、各種のものを使用できる。偏光子としては、例えば、ポリビニルアルコール系フィルム、部分ホルマール化ポリビニルアルコール系フィルム、エチレン・酢酸ビニル共重合体系部分ケン化フィルム等の親水性高分子フィルムに、ヨウ素や二色性染料の二色性物質を吸着させて一軸延伸したもの、ポリビニルアルコールの脱水処理物やポリ塩化ビニルの脱塩酸処理物等ポリエン系配向フィルム等が挙げられる。これらの中でも、ポリビニルアルコール系フィルムとヨウ素等の二色性物質からなる偏光子が好適である。これらの偏光子の厚さは特に制限されないが、一般的に８０μｍ程度以下である。
【０１１８】
前記ポリビニルアルコール系フィルムをヨウ素で染色し一軸延伸した偏光子は、例えば、ポリビニルアルコール系フィルムをヨウ素の水溶液に浸漬することによって染色し、元長の３〜７倍に延伸することで作成することができる。必要に応じてホウ酸や硫酸亜鉛、塩化亜鉛等を含んでいても良いヨウ化カリウム等の水溶液に浸漬することもできる。さらに必要に応じて染色前にポリビニルアルコール系フィルムを水に浸漬して水洗してもよい。ポリビニルアルコール系フィルムを水洗することでポリビニルアルコール系フィルム表面の汚れやブロッキング防止剤を洗浄することができるほかに、ポリビニルアルコール系フィルムを膨潤させることで染色のムラ等の不均一を防止する効果もある。延伸はヨウ素で染色した後に行っても良いし、染色しながら延伸しても良いし、また延伸してからヨウ素で染色しても良い。ホウ酸やヨウ化カリウム等の水溶液や水浴中でも延伸することができる。
【０１１９】
また、前記偏光子としては厚みが１０μｍ以下の薄型の偏光子を用いることができる。薄型化の観点から言えば当該厚みは１〜７μｍであるのが好ましい。このような薄型の偏光子は、厚みムラが少なく、視認性が優れており、また寸法変化が少ないため耐久性に優れ、さらには偏光フィルムとしての厚みも薄型化が図れる点が好ましい。
【０１２０】
前記薄型の偏光子としては、代表的には、特開昭５１−０６９６４４号公報や特開２０００−３３８３２９号公報や、ＷＯ２０１０／１００９１７号パンフレット、ＰＣＴ／ＪＰ２０１０／００１４６０の明細書、または特願２０１０−２６９００２号明細書や特願２０１０−２６３６９２号明細書に記載されている薄型偏光膜を挙げることができる。これら薄型偏光膜は、ポリビニルアルコール系樹脂（以下、ＰＶＡ系樹脂ともいう）層と延伸用樹脂基材を積層体の状態で延伸する工程と染色する工程を含む製法による得ることができる。この製法であれば、ＰＶＡ系樹脂層が薄くても、延伸用樹脂基材に支持されていることにより延伸による破断等の不具合なく延伸することが可能となる。
【０１２１】
前記薄型偏光膜としては、積層体の状態で延伸する工程と染色する工程を含む製法の中でも、高倍率に延伸できて偏光性能を向上させることのできる点で、ＷＯ２０１０／１００９１７号パンフレット、ＰＣＴ／ＪＰ２０１０／００１４６０の明細書、または特願２０１０−２６９００２号明細書や特願２０１０−２６３６９２号明細書に記載のあるようなホウ酸水溶液中で延伸する工程を含む製法で得られるものが好ましく、特に特願２０１０−２６９００２号明細書や特願２０１０−２６３６９２号明細書に記載のあるホウ酸水溶液中で延伸する前に補助的に空中延伸する工程を含む製法により得られるものが好ましい。
【０１２２】
前記透明保護フィルムを構成する材料としては、例えば透明性、機械的強度、熱安定性、水分遮断性、等方性等に優れる熱可塑性樹脂が用いられる。このような熱可塑性樹脂の具体例としては、トリアセチルセルロース等のセルロース樹脂、ポリエステル樹脂、ポリエーテルスルホン樹脂、ポリスルホン樹脂、ポリカーボネート樹脂、ポリアミド樹脂、ポリイミド樹脂、ポリオレフィン樹脂、（メタ）アクリル樹脂、環状ポリオレフィン樹脂（ノルボルネン系樹脂）、ポリアリレート樹脂、ポリスチレン樹脂、ポリビニルアルコール樹脂、およびこれらの混合物が挙げられる。なお、偏光子の片側には、透明保護フィルムが接着剤層により貼り合わされるが、他の片側には、透明保護フィルムとして、（メタ）アクリル系、ウレタン系、アクリルウレタン系、エポキシ系、シリコーン系等の熱硬化性樹脂または紫外線硬化型樹脂を用いることができる。透明保護フィルム中には任意の適切な添加剤が１種類以上含まれていてもよい。添加剤としては、例えば、紫外線吸収剤、酸化防止剤、滑剤、可塑剤、離型剤、着色防止剤、難燃剤、核剤、帯電防止剤、顔料、着色剤等が挙げられる。透明保護フィルム中の上記熱可塑性樹脂の含有量は、好ましくは５０〜１００重量％、より好ましくは５０〜９９重量％、さらに好ましくは６０〜９８重量％、特に好ましくは７０〜９７重量％である。透明保護フィルム中の上記熱可塑性樹脂の含有量が５０重量％以下の場合、熱可塑性樹脂が本来有する高透明性等が十分に発現できないおそれがある。
【０１２３】
前記偏光子と透明保護フィルムの貼り合わせに用いる接着剤は光学的に透明であれば、特に制限されず水系、溶剤系、ホットメルト系、ラジカル硬化型、カチオン硬化型の各種形態のものが用いられるが、水系接着剤またはラジカル硬化型接着剤が好適である。
【０１２４】
また光学フィルムとしては、例えば反射板や反透過板、位相差フィルム（１／２や１／４等の波長板を含む）、視覚補償フィルム、輝度向上フィルム等の液晶表示装置等の形成に用いられることのある光学層となるものが挙げられる。これらは単独で光学フィルムとして用いることができる他、前記偏光フィルムに、実用に際して積層して、１層または２層以上用いることができる。
【０１２５】
偏光フィルムに前記光学層を積層した光学フィルムは、液晶表示装置等の製造過程で順次別個に積層する方式にても形成することができるが、予め積層して光学フィルムとしたものは、品質の安定性や組立作業等に優れていて液晶表示装置等の製造工程を向上させうる利点がある。積層には粘着層等の適宜な接着手段を用いうる。前記の偏光フィルムと他の光学層の接着に際し、それらの光学軸は目的とする位相差特性等に応じて適宜な配置角度とすることができる。
【０１２６】
本発明の粘着剤層付光学フィルムは液晶表示装置等の各種画像表示装置の形成等に好ましく用いることができる。液晶表示装置の形成は、従来に準じて行いうる。すなわち液晶表示装置は一般に、液晶セル等の表示パネルと粘着剤層付光学フィルム、及び必要に応じての照明システム等の構成部品を適宜に組み立てて駆動回路を組み込むこと等により形成されるが、本発明においては本発明による粘着剤層付光学フィルムを用いる点を除いて特に限定は無く、従来に準じうる。液晶セルについても、例えばＴＮ型やＳＴＮ型、π型、ＶＡ型、ＩＰＳ型等の任意なタイプ等のものを用いうる。
【０１２７】
前記液晶セル等の表示パネルの片側又は両側に粘着剤層付光学フィルムを配置した液晶表示装置や、照明システムにバックライトあるいは反射板を用いたもの等の適宜な液晶表示装置を形成することができる。その場合、本発明による粘着剤層付光学フィルムは液晶セル等の表示パネルの片側又は両側に設置することができる。両側に光学フィルムを設ける場合、それらは同じものであっても良いし、異なるものであっても良い。さらに、液晶表示装置の形成に際しては、例えば拡散層、アンチグレア層、反射防止膜、保護板、プリズムアレイ、レンズアレイシート、光拡散シート、バックライト等の適宜な部品を適宜な位置に１層又は２層以上配置することができる。
【０１２８】
＜アンカー層＞
アンカー層としては、各種の帯電防止剤組成物から形成することができ、アンカー層を形成する帯電防止剤としては、導電性ポリマーが用いることができる。
【０１２９】
＜表面処理層＞
表面処理層としては、偏光フィルムの前記アンカー層を設けない側に設けることができる。表面処理層は、偏光フィルムに用いられる透明保護フィルムに設けることができるほか、別途、透明保護フィルムとは別体のものとして設けることもできる。前記表面処理層としては、ハードコート層、防眩処理層、反射防止層、スティッキング防止層などを設けることができる。
【０１３０】
前記表面処理層としては、ハードコート層であることが好ましい。ハードコート層の形成材料としては、例えば、熱可塑性樹脂、熱または放射線により硬化する材料を用いることができる。前記材料としては、熱硬化型樹脂や紫外線硬化型樹脂、電子線硬化型樹脂等の放射線硬化性樹脂があげられる。これらのなかでも、紫外線照射による硬化処理にて、簡単な加工操作にて効率よく硬化樹脂層を形成することができる紫外線硬化型樹脂が好適である。これら硬化型樹脂としては、ポリエステル系、アクリル系、ウレタン系、アミド系、シリコーン系、エポキシ系、メラミン系等の各種のものがあげられ、これらのモノマー、オリゴマー、ポリマー等が含まれる。加工速度の早さ、基材への熱のダメージの少なさから、特に放射線硬化型樹脂、特に紫外線硬化型樹脂が好ましい。好ましく用いられる紫外線硬化型樹脂は、例えば紫外線重合性の官能基を有するもの、なかでも当該官能基を２個以上、特に３〜６個有するアクリル系のモノマーやオリゴマー成分を含むものがあげられる。また、紫外線硬化型樹脂には、光重合開始剤が配合されている。
【０１３１】
また、前記表面処理層としては、視認性の向上を目的とした防眩処理層や反射防止層を設けることができる。また前記ハードコート層上に、防眩処理層や反射防止層を設けることができる。防眩処理層の構成材料としては特に限定されず、例えば放射線硬化型樹脂、熱硬化型樹脂、熱可塑性樹脂等を用いることができる。反射防止層としては、酸化チタン、酸化ジルコニウム、酸化ケイ素、フッ化マグネシウム等が用いられる。反射防止層は複数層を設けることができる。その他、表面処理層としては、スティッキング防止層等が挙げられる。
【０１３２】
前記表面処理層には、帯電防止剤を含有させることにより導電性を付与することができる。帯電防止剤としては前記例示のものを用いることができる。
【０１３３】
＜その他の層＞
本発明の粘着剤層付光学フィルムには、前記の各層の他に、光学フィルム（偏光フィルム）のアンカー層を設ける側の表面に、易接着層を設けたり、コロナ処理、プラズマ処理等の各種易接着処理を施したりすることができる。
【０１３４】
本発明の粘着剤層付光学フィルムは、ガラス板に対する１８０°引き剥がし接着力が、２Ｎ／２５ｍｍ以上であることが好ましく、２〜１０Ｎ／２５であることがより好ましく、２〜６Ｎ／２５ｍｍであることが更に好ましい。前記接着力が、２Ｎ／２５ｍｍ未満であると、密着性不足で湿熱環境下での発泡、剥れなどの耐久性が低下し、１０Ｎ／２５ｍｍ以上であると、リワーク性が低下するため、好ましくない。
【０１３５】
＜画像表示パネル＞
一般的に、インセル用液晶セルには、液晶セル上に導電層を有するタイプ（セミインセル型）と導電層を有さないタイプ（フルインセル型）が存在する。セミインセル型は、センサー用兼帯電防止用のパターニングされた導電層（例えば、ＩＴＯ層）を有するが、フルインセル型は、液晶セル上に導電層がない代わりに、偏光板側（粘着剤層など）に導電層を有することで、帯電防止性に寄与している。本発明は、フルインセル型であり、導電層を有することなく（介することなく）、前記粘着剤層付光学フィルムを有する画像表示パネル（特に、インセル型液晶パネル）であることが好ましい態様である。但し、セミインセル型でも導電層上にオーバーコート層等を有し、帯電防止性の劣るパネルに対しては、好適に用いることができる。
【０１３６】
図２に示すように、本発明における画像表示パネル（例えば、インセル型液晶パネル）２０は、少なくとも、画像表示パネル（インセル型液晶パネル）５の表面上に、粘着剤層付光学フィルム１０を有し、導電層を介することなく、粘着剤層４を介して配置されている。
【０１３７】
また、前記インセル型液晶パネル２０において、前記粘着剤層付偏光フィルム１０を構成する表面処理層１、光学フィルム（偏光フィルム）２、アンカー層３および粘着剤層４（以下、「光学フィルム（偏光フィルム）等」という場合がある。）の側面には、導通構造６を設けることができる。導通構造６は前記光学フィルム（偏光フィルム）等の側面の全部に設けられていてもよく、一部に設けられていてもよい。
【０１３８】
前記導通構造６により、前記光学フィルム（偏光フィルム）等の側面から、他の好適な箇所に電位を接続することによって、静電気発生を抑制することができる。導通構造６を形成する材料としては、例えば銀、金または他の金属ペースト等の導電性ペーストが挙げられ、その他、導電性接着剤、任意の他の好適な導電材料を用いることができる。導通構造６は、前記光学フィルム（偏光フィルム）等の側面から伸びる線形状で形成することもできる。
【０１３９】
また、前記インセル型液晶パネル２０は、前記粘着剤層付き光学フィルムとは反対側に、光学フィルム（偏光フィルム）や粘着剤層などを有していても構わない。
【０１４０】
＜液晶表示装置＞
本発明の液晶表示装置は、前記画像表示パネルを有することが好ましい。前記画像表示パネル（特に、インセル型液晶パネル）を用いたタッチセンシング機能を内蔵した液晶表示装置は、照明システムにバックライトあるいは反射板を用いたもの等の液晶表示装置を形成する部材を適宜に用いることができる。特に、本発明の画像表示パネル用粘着剤組成物を用いるため、帯電防止剤（導電剤）による外観不良や耐久性の問題がなく、帯電防止性に優れたものとなる有用である。
【実施例】
【０１４１】
以下に、製造例、実施例によって本発明を具体的に説明するが、本発明はこれら実施例によって限定されるものではない。なお、各例中の部および％はいずれも重量基準である。以下に特に規定のない室温放置条件は全て２３℃６５％ＲＨである。
【０１４２】
＜（メタ）アクリル系ポリマーの重量平均分子量の測定＞
（メタ）アクリル系ポリマーの重量平均分子量（Ｍｗ）は、ＧＰＣ（ゲル・パーミエーション・クロマトグラフィー）により測定した。
・分析装置：東ソー社製、ＨＬＣ−８１２０ＧＰＣ
・カラム：東ソー社製、Ｇ７０００ＨＸＬ＋ＧＭＨＸＬ＋ＧＭＨＸＬ
・カラムサイズ：各７．８ｍｍφ×３０ｃｍ  計９０ｃｍ
・カラム温度：４０℃
・流量：０．８ｍＬ／ｍｉｎ
・注入量：１００μＬ
・溶離液：テトラヒドロフラン
・検出器：示差屈折計（ＲＩ）
・標準試料：ポリスチレン
【０１４３】
［実施例１］
（偏光フィルムの作製）
厚さ３０μｍのポリビニルアルコールフィルムを、３０℃の温水中に６０秒間浸漬し膨潤させた。次いで、ヨウ素/ヨウ化カリウム（重量比＝０．５／８）の濃度０．３％の水溶液に浸漬し、３．５倍まで延伸した。その後、６５℃のホウ酸エステル水溶液中で、トータルの延伸倍率が６倍となるように延伸を行った。延伸後に、４０℃のオーブンにて３分間乾燥を行い、厚さ１２μｍの偏光子を得た。当該偏光子の片面に、けん化処理した厚さ２５μｍのトリアセチルセルロース（ＴＡＣ）フィルムを、もう一方の面に、コロナ処理した厚さ１３μｍのシクロオレフィンポリマー（ＣＯＰ）フィルムを、それぞれ紫外線硬化型アクリル系接着剤により貼り合せて偏光フィルムを作製した。
【０１４４】
（アクリル系ポリマーの調製）
攪拌羽根、温度計、窒素ガス導入管、冷却器を備えた４つ口フラスコに、ブチルアクリレート８０．３部、フェノキシエチルアクリレート１６部、Ｎ−ビニル−２−ピロリドン（ＮＶＰ）３部、アクリル酸０．３部、４−ヒドロキシブチルアクリレート０．４部を含有するモノマー混合物を仕込んだ。さらに、前記モノマー混合物（固形分）１００部に対して、重合開始剤として２，２’−アゾビスイソブチロニトリル０．１部を酢酸エチル１００部と共に仕込み、緩やかに攪拌しながら窒素ガスを導入して窒素置換した後、フラスコ内の液温を５５℃付近に保って８時間重合反応を行って、重量平均分子量（Ｍｗ）１５０万のアクリル系ポリマーの溶液を調製した。
【０１４５】
（粘着剤組成物の調製）
上記で得られたアクリル系ポリマーの溶液の固形分１００部に対して、表１に示す使用量で、導電剤（帯電防止剤）として、イオン液体であるＭＰＰ−ＴＦＳＩ（三菱マテリアル電子化成社製のメチルプロピルピロリジニウムビス（トリフルオロメタンスルホニル）イミド）１０部を配合し、さらにイソシアネート架橋剤（Ｄ１６０Ｎ：三井化学社製のタケネートＤ−１６０Ｎ、トリメチロールプロパンヘキサメチレンジイソシアネート）０．１部、ベンゾイルパーオキサイド（ＢＰＯ：日本油脂社製のナイパーＢＭＴ）０．３部およびシランカップリング剤（信越化学工業社製：Ｘ−４１−１８１０）０．１部を配合して、アクリル系粘着剤組成物溶液を調製した。
【０１４６】
（粘着剤層、及び、粘着剤層付偏光フィルムの作製）
次いで、上記アクリル系粘着剤組成物溶液を、シリコーン系剥離剤で処理されたポリエチレンテレフタレートフィルム（セパレータフィルム：三菱化学ポリエステルフィルム（株）製、ＭＲＦ３８）の片面に、乾燥後の粘着剤層の厚さが２０μｍになるように塗布し、１５５℃で１分間乾燥を行い、セパレータフィルムの表面に粘着剤層を形成した。当該粘着剤層は、上記偏光フィルムに転写し、粘着剤層付偏光フィルムを作製した。
【０１４７】
［実施例２〜９、及び、比較例１〜７］
実施例１と同様にして、表１に示す配合内容に基づき粘着剤層を作製し、これを用いて粘着剤層付偏光フィルムを作製した。なお、表１中の配合量は全て固形分もしくは有効成分１００％の場合を示す。
【０１４８】
上記実施例および比較例で得られた粘着剤層付偏光フィルムについて、以下の評価を行った。評価結果を表２に示す。
【０１４９】
＜表面抵抗値（Ω／□）：帯電防止性（導電性）＞
得られた粘着剤層付偏光フィルムからセパレータフィルムを剥がした後、粘着剤層表面の表面抵抗値を測定した。測定は、三菱化学アナリテック社製ＭＣＰ−ＨＴ４５０を用いて行った。測定結果は、表２中に記載した。
【０１５０】
＜ＥＳＤ試験＞
粘着剤層付偏光フィルムを７０ｍｍ×１２０ｍｍにカットし、セパレータフィルムを剥がした後、インセル型液晶セルの視認側に貼り合わせた。
次に、貼り合せた偏光フィルムの短辺側側面部に１０ｍｍ幅の銀ペーストを偏光フィルム、粘着剤層の各側面部を覆うように塗布し、外部からのアース電極と接続した。
なお、アンカー層を有する場合は、前記銀ペーストを偏光フィルム、アンカー層、粘着剤層の各側面部を覆うように塗布した。
前記液晶表示パネルをバックライト装置上にセットし、視認側の偏光フィルム面に静電気放電銃（Ｅｌｅｃｔｒｏｓｔａｔｉｃ  ｄｉｓｃｈａｒｇｅ  Ｇｕｎ）を印加電圧９ｋＶにて発射して、電気により白ヌケした部分が消失するまでの時間を測定した。
なお、白ヌケが消失するまでの時間は短ければ短いほどよく、本構成とサイズでの評価において、実用レベルは３ｓ以下であり、２ｓ以下が好ましく、１ｓ以下がより好ましく、０．１ｓ以下が更に好ましい。
【０１５１】
＜外観：初期＞
得られた粘着剤層付偏光フィルムを室温（２３℃６５％Ｒｈ）で、１週間放置した後、粘着剤層の外観を目視および光学顕微鏡にて、導電剤成分由来の析出物の有無を確認した。
（評価基準）
○：析出物が無く、外観良好である場合。
析出×：導電剤成分由来の析出物が確認される場合。
【０１５２】
＜外観：湿熱後＞
得られた粘着剤層付偏光フィルムを６０℃９５％Ｒｈの雰囲気下で、１２０時間投入し、室温に取り出して、１０分後にヘイズを測定した。
（評価基準）
◎：ヘイズ５以下、良好
○：ヘイズ５〜１０、実用上問題のないレベル
×：ヘイズ１０以上、実用上問題のあるレベル
【０１５３】
＜耐久性試験＞
粘着剤層付偏光フィルムを１５インチサイズに切断したものをサンプルとした。当該サンプルを、厚さ０．７ｍｍの無アルカリガラス（コーニング社製、ＥＧ−ＸＧ）にラミネーターを用いて貼着した。
次いで、５０℃、０．５ＭＰａで１５分間オートクレーブ処理して、上記サンプルを完全に無アルカリルガラスに密着させた。かかる処理の施されたサンプルに、６０℃９５％ＲＨの雰囲気下で５００時間処理を施した後、偏光フィルムと無アルカリガラスの間の外観を下記基準で目視にて評価した。
（評価基準）
○：発泡、剥がれ等の外観上の変化なし。
△：端部に剥がれ、または発泡があるが、特別な用途でなければ、実用上問題なし。
×：端部に著しい剥がれあり、実用上問題あり。
【０１５４】
＜接着力＞
サンプルを、幅２５ｍｍ×長さ１００ｍｍに裁断し、厚さ０．７ｍｍの無アルカリガラス板（コーニング社製、ＥＧ−ＸＧ）に、ラミネーターを用いて貼り付け、次いで５０℃、５ａｔｍで１５分間オートクレーブ処理して完全に密着させた。その後、サンプルを引張り試験機（オートグラフＳＨＩＭＡＺＵ  ＡＧ-１  １０ＫＮ）にて、剥離角度９０°、剥離速度３００ｍｍ／ｍｉｎで引き剥がす際の接着力（Ｎ／２５ｍｍ）を測定した。測定は、１回／０．５sの間隔でサンプリングし、その平均値を測定値とした。
【０１５５】
【表１】
2020050879.tif 000005
【０１５６】
表１中の略称は以下のとおりである。
ＢＡ：ブチルアクリレート
ＰＥＡ：フェノキシエチルアクリレート
ＮＶＰ：Ｎ−ビニル−ピロリドン
ＡＡ：アクリル酸
ＨＢＡ：４−ヒドロキシブチルアクリレート
Ｄ１６０Ｎ：トリメチロールプロパンのヘキサメチレンジイソシアネートのアダクト体（三井化学社製、タケネートＤ１６０Ｎ）、イソシアネート系架橋剤
ＣＬ：トリメチロールプロパンのトリレンジイソシアネートのアダクト体（日本ポリウレタン工業社製、コロネートＬ）、イソシアネート系架橋剤
ＢＰＯ：ベンゾイルパーオキサイド（日本油脂社製、ナイパーＢＭＴ）、過酸化物系架橋剤
ＭＰＰ−ＴＦＳＩ：メチルプロピルピロリジニウムビス（トリフルオロメタンスルホニル）イミド(三菱マテリアル社製)、イオン液体
ＥＭＩ−ＴＦＳＩ：１−エチル−３−メチルイミダゾリウムビス（トリフルオロメタンスルホニル）イミド(第一工業製薬社製)、イオン液体
ＭＯＰｙ−ＦＳＩ：１-オクチル-４-メチルピリジニウムビス（フルオロスルホニル）イミド(第一工業製薬社製)、イオン液体
ＥＭＩ−ＦＳＩ：１−エチル−３−メチルイミダゾリウムビス（フルオロスルホニル）イミド(第一工業製薬社製)、イオン液体
Ｌｉ−ＴＦＳＩ：ビス（トリフルオロメタンスルホニル）イミドリチウム（東京化成工業社製）、アルカリ金属塩
ＥＭＰ−ＴＦＳＩ：１−エチル−１−メチルピロリジニウムビス（トリフルオロメタンスルホニル）イミド（三菱マテリアル社製）、イオン性固体
Ｘ−４１−１８１０：チオール基含有オリゴマー型シランカップリング剤（信越化学工業社製）
Ａ１００：アセトアセチル基含有シランカップリング剤（綜研化学社製、Ａ−１００）
ＫＢＭ４０３：エポキシ基含有シランカップリング剤（信越化学工業社製）
Ｉｒｇａｎｏｘ１０１０：酸化防止剤（ＢＡＳＦ社製）
【０１５７】
【表２】
2020050879.tif 000006
【０１５８】
上記表２の評価結果より、全ての実施例において、モノマー単位として、特定の官能基を有するモノマーを全モノマー中、特定割合（所望の割合）含有する（メタ）アクリル系ポリマー、及び、イオン液体を含有する粘着剤組成物を用いることにより、帯電防止性、外観特性、耐久性、及び、粘着特性の全ての特性において、優れた結果が得られることが確認できた。一方、比較例においては、特定の官能基を有するモノマーを所望の割合で用いなかったり、イオン液体の代わりに、イオン性固体やアルカリ金属塩を用いることにより、外観特性や耐久性、粘着特性に劣ることが確認された。
【符号の説明】
【０１５９】
１      表面処理層
２      光学フィルム（偏光フィルム）
３      アンカー層
４      粘着剤層
５      画像表示パネル（インセル型液晶パネル）
６      導通構造（導電性ペースト）
１０    粘着剤層付偏光フィルム
２０    画像表示パネル（インセル型液晶パネル）
【図１】
2020050879.tif 000007
【図２】
2020050879.tif 000008